ПЛЕНКИ НА ОСНОВЕ СШИТЫХ ПОЛИМЕРОВ И ИЗГОТОВЛЕННЫЕ ИЗ НИХ ИЗДЕЛИЯ

1. Пленка, содержащая, по меньшей мере, один слой, образованный из композиции, содержащей следующие компоненты:
A) по меньшей мере, один полимер, выбранный из группы, состоящей из следующего:
i) полимера на основе этилена,
ii) этилен/α-олефин/диенового интерполимера и
iii) полимера на основе С4-С10 олефина;
B) по меньшей мере, один полимер, выбранный из группы, состоящей из пропилен/этиленового интерполимера и пропилен/α-олефинового интерполимера; и,
где пленка сшита с использованием излучения и/или химических реагентов.
2. Пленка, включающая, по меньшей мере, один слой, образованный из композиции, содержащей компонент А), и, по меньшей мере, один слой, образованный из композиции, содержащей компонент В), что изложено ниже:
A) по меньшей мере, один полимер, выбранный из группы, состоящей из следующего:
i) полимера на основе этилена,
ii) этилен/α-олефин/диенового интерполимера, и
iii) полимера на основе С4-С10 олефина;
B) по меньшей мере, один полимер, выбранный из группы, состоящей из пропилен/этиленового интерполимера и пропилен/α-олефинового интерполимера; и,
где пленка сшита с использованием излучения и/или химических реагентов.
3. Пленка по п.1 или 2, где компонент В представляет собой пропилен/этиленовый интерполимер, и где пропилен/этиленовый интерполимер содержит от 70 до 96 мас.% полимеризованного пропилена, исходя из общей массы интерполимера, и от 4 до 30 мас.% полимеризованного этилена, исходя из общей массы интерполимера.
3
3
4. Пленка по п.3, где пропилен/этиленовый интерполимер имеет плотность от 0,86 г/см до 0,93 г/см.
5. Пленка по п.3, где пропилен/этиленовый интерполимер имеет показатель текучести расплава (MFR) от 2 г/10 мин до 30 г/10 мин.
6. Пленка по п.1 или 2, где компонент В присутствует в количестве от 5 до 50 мас.%, предпочтительно от 10 до 40 мас.%, исходя из общей массы композиции.
7. Пленка по п.1 или 2, где компонент А присутствует в количестве от 50 до 95 мас.%, предпочтительно от 60 до 90 мас.%, исходя из общей массы композиции.
8. Пленка по п.1 или 2, где компонент А представляет собой полимер на основе этилена.
3
3
9. Пленка по п.1 или 2, где компонент А имеет плотность от 0,850 г/см до 0,965 г/см.
10. Пленка по п.8, где компонент А имеет индекс расплава (12) от 0,5 г/10 мин до 40 г/10 мин.
11. Пленка по п.1 или 2, где компонент А представляет собой этилен/α-олефин/диеновый интерполимер.
3
3
12. Пленка по п.11, где этилен/α-олефин/диеновый интерполимер имеет плотность от 0,85 г/см до 0,91 г/см.
13. Пленка по п.11, где этилен/α-олефин/диеновый интерполимер имеет индекс расплава (I2) от 0,5 г/10 мин до 40 г/10 мин.
14. Пленка, включающая, по меньшей мере, один слой, образованный из композиции, содержащей, по меньшей мере, один полимер, выбранный из группы, состоящей из пропилен/этиленового интерполимера и пропилен/α-олефинового интерполимера; и
где пропилен/этиленовый интерполимер содержит от 70 до 96 мас.% полимеризованного пропилена, исходя из общей массы интерполимера, и от 4 до 30 мас.% полимеризованного этилена, исходя из общей массы интерполимера; и
где пропилен/α-олефиновый интерполимер содержит от 70 до 96 мас.% полимеризованного пропилена, исходя из общей массы интерполимера, и от 4 до 30 мас.% полимеризованного α-олефина, исходя из общей массы интерполимера, и где пленка подвергнута сшивке с использованием излучения и/или химических реагентов.
15. Перфорированная пленка, включающая, по меньшей мере, три слоя, внутренний слой и два внешних слоя, и где, по меньшей мере, один слой образован из композиции, содержащей, по меньшей мере, один полимер, выбранный из группы, состоящей из пропилен/этиленового интерполимера и пропилен/α-олефинового интерполимера; и
где в том случае, когда пленку подвергают воздействию повышенной температуры, по меньшей мере, один внутренний слой размягчается или плавится в такой степени, что при подвергании воздействию сжимающего усилия достаточное число перфораций склеиваются во внутреннем слое, что придает пленочной композиции повышенную влагонепроницаемость, и
где слои пленочной композиции имеют перфорации с обычным центром, и
где пленка подвергнута сшивке с использованием излучения и/или химических реагентов.
16. Пленка по п.1, 2, 14 или 15, где пленку сшивают с использованием электронно-лучевого облучения с дозой от 5 кГр до 400 кГр.
17. Пленка по п.1, 2, 14 или 15, где пленку сшивают электронно-лучевым излучением при напряжении от 50 килоэлектрон-вольт до 5 мегаэлектрон-вольт.
18. Пленка по п.1, 2, 14 или 15, где пленка имеет значение удлинения при тепловой деформации от 10% до 200%, предпочтительно от 50% до 100%.
19. Пленка по п.1, 2, 14 или 15, где пленка имеет тепловую деформацию от 0% до 200%, предпочтительно от 20% до 100%.
20. Пленка по п.1, 2, 14 или 15, где пленка имеет прочность термоклеевого соединения, значение которого больше или равно 10 Н/15 мм, предпочтительно больше или равно 20 Н/15 мм.